(57)【要約】【課題】半導体プロセスで一般に用いられている微細加工や大面積化が可能で耐久性や強誘電特性に優れた素子ならびにそれらの製造方法を提供することを目的とする。更に耐久性や強誘電特性のひとつである圧電特性にも優れた圧電素子構造体および長尺でかつ高密度に形成された液吐出口を有し、安定した信頼性が高い液体噴射ヘッドならびにそれらの製造方法を提供することを目的とする。【解決手段】  単結晶基板上に配向成長させて形成されたバッファー層と該バッファー層上に配向成長させて形成された下電極層と該下電極層上に配向成長させて形成された圧電/電歪体層と該圧電/電歪体層上に形成された上電極層を有する圧電/電歪体素子構造体であって、該バッファー層がパターニング形成され、このパターニングに倣って該圧電/電歪体膜がパターニングされる。【選択図】    図２
2006100814.tif 000002
【特許請求の範囲】
【請求項１】
圧電/電歪体膜と該圧電/電歪体膜を挟持する下電極及び上電極とを有する圧電/電歪体素子構造体の製造方法であって、
単結晶基板の上にパターン状に配向成長したバッファー層を形成する工程と、
前記バッファー層の上に前記下電極層を配向成長させる工程と、
前記バッファー層及び前記下電極層を覆う様に、前記圧電/電歪体膜を配向成長させる工程と、
前記圧電/電歪体膜の、前記バッファー層のパターンに倣って配向成長した部分以外の部分をエッチング処理により除去する工程と、
を有することを特徴とする圧電/電歪体素子構造体の製造方法。
【請求項２】
前記配向成長は、エピタキシャル成長であることを特徴とする請求項１に記載の圧電/電歪体素子構造体の製造方法。
【請求項３】
前記圧電/電歪体膜を配向成長させる工程と前記エッチング処理により除去する工程との間に、前記圧電/電歪体膜の上に前記上電極層を形成する工程を更に有することを特徴とする請求項１または２に記載の圧電/電歪体素子構造体の製造方法。
【請求項４】
前記エッチング処理がウェットエッチングであることを特徴とする請求項１〜３のいずれかに記載の圧電/電歪体素子構造体の製造方法。
【請求項５】
前記エッチング処理がドライエッチングであることを特徴とする請求項１〜３のいずれかに記載の圧電/電歪体素子構造体の製造方法。
【請求項６】
前記単結晶基板の上にパターン状の配向阻止層を形成し、前記単結晶基板の前記配向阻止層が形成された部分以外の部分の上で前記バッファー層を配向成長させることにより、前記パターン状に配向成長したバッファー層を形成することを特徴とする請求項１〜５のいずれかに記載の圧電/電歪体素子構造体の製造方法。
【請求項７】
前記下電極がペロブスカイト型酸化物導電材料からなることを特徴とする請求項１〜６のいずれかに記載の圧電/電歪体素子構造体の製造方法。
【請求項８】
前記下電極が、（Srx,Cay,Baz）RuO3（但しx+y+z=1）系酸化物からなることを特徴とする請求項７に記載の圧電/電歪体素子構造体の製造方法。
【請求項９】
前記下電極が、CNiO3系酸化物からなり、CはLa、Pr、Nd、Sm及びEuから選ばれた少なくとも１種の元素であることを特徴とする請求項１に記載の圧電/電歪体素子構造体の製造方法。
【請求項１０】
請求項１〜９のいずれかに記載の圧電/電歪体素子構造体の製造方法によって製造された圧電/電歪体素子構造体。
【請求項１１】
圧電/電歪体膜と該圧電/電歪体膜を挟持する下電極及び上電極とを有する圧電/電歪体素子構造体の製造方法であって、
単結晶基板の上に配向成長したバッファー層を形成する工程と、
前記バッファー層の上にパターン状に配向成長した前記下電極層を形成する工程と、
前記バッファー層及び前記下電極層を覆う様に、前記圧電/電歪体膜を配向成長させる工程と、
前記圧電/電歪体膜の、前記下電極層のパターンに倣って配向成長した部分以外の部分をエッチング処理により除去する工程と、
を有することを特徴とする圧電/電歪体素子構造体の製造方法。
【請求項１２】
前記配向成長は、エピタキシャル成長であることを特徴とする請求項１１に記載の圧電/電歪体素子構造体の製造方法。
【請求項１３】
前記圧電/電歪体膜を配向成長させる工程と前記エッチング処理により除去する工程との間に、前記圧電/電歪体膜の上に前記上電極層を形成する工程を更に有することを特徴とする請求項１１または１２に記載の圧電/電歪体素子構造体の製造方法。
【請求項１４】
前記エッチング処理がウエットエッチングであることを特徴とする請求項１１〜１３のいずれかに記載の圧電/電歪体素子構造体の製造方法。
【請求項１５】
前記エッチング処理がドライエッチングであることを特徴とする請求項１１〜１３のいずれかに記載の圧電/電歪体素子構造体の製造方法。
【請求項１６】
請求項１１〜１５のいずれかに記載の圧電/電歪体素子構造体の製造方法によって製造された圧電/電歪体素子構造体。
【請求項１７】
液体を吐出する吐出口に連通する液室と、該液室に対応して設けられ、圧電/電歪体膜と該圧電/電歪体膜を挟持する下電極及び上電極とを有する圧電/電歪体素子構造体と、を具備する液体噴射ヘッドの製造方法であって、
単結晶基板の上にパターン状に配向成長したバッファー層を形成する工程と、
前記バッファー層の上に前記下電極層を配向成長させる工程と、
前記バッファー層及び前記下電極層を覆う様に、前記圧電/電歪体膜を配向成長させる工程と、
前記圧電/電歪体膜の、前記バッファー層のパターンに倣って配向成長した部分以外の部分をエッチング処理により除去する工程と、
を有することを特徴とする液体噴射ヘッドの製造方法。
【請求項１８】
液体を吐出する吐出口に連通する液室と、該液室に対応して設けられ、圧電/電歪体膜と該圧電/電歪体膜を挟持する下電極及び上電極とを有する圧電/電歪体素子構造体と、を具備する液体噴射ヘッドの製造方法であって、
単結晶基板の上に配向成長したバッファー層を形成する工程と、
前記バッファー層の上にパターン状に配向成長した前記下電極層を形成する工程と、
前記バッファー層及び前記下電極層を覆う様に、前記圧電/電歪体膜を配向成長させる工程と、
前記圧電/電歪体膜の、前記下電極層のパターンに倣って配向成長した部分以外の部分をエッチング処理により除去する工程と、
を有することを特徴とする液体噴射ヘッドの製造方法。
【発明の詳細な説明】
【技術分野】
【０００１】
本発明は、圧電性、焦電性、強誘電性等の材料特性を有する薄膜を用いた不揮発性メモリー等の半導体記憶装置、圧電素子、超音波応用素子、電気光学素子、焦電素子、強誘電体素子等に適用可能な圧電/電歪体素子構造体及びその製造方法に関し、更に詳細には圧電/電歪材料を用いた液体噴射ヘッドの製造方法に関するものである。
【背景技術】
【０００２】
不揮発性メモリー等の半導体記憶装置、表面弾性波素子、バルク超音波素子、加速度センサ、圧電アクチュエータあるいは焦電型赤外線感知素子などの圧電性、焦電性、強誘電性材料を用いた圧電／電歪体素子構造体は、機械加工した単結晶基体または多結晶焼結体を基材に貼り付けるなどして従来製造されていた。近年、装置の小型化、高密度化、軽量化、高機能化のために単結晶材料を用いることが試みられているが、これらを機械加工する素子製造には限界がみられるため単結晶基板上にこれらの単結晶材料を成膜し、これをデバイス化する研究・開発が多くなされている。例えば、情報通信機器、テレビ等のキーコンポーネントとして使用される薄膜振動子や圧電アクチュエータ等の薄膜圧電体素子は、圧電体及び圧電体に設けられた複数の電極によって構成され、これら電極間に電圧印加することによって、この電気エネルギーを機械エネルギーに変換する装置である。また、移動体通信市場ではＲＦ用ならびにＩＦ用フィルタとして弾性表面波（Surface Acoustic Wave:SAW）デバイス、薄膜バルク波共振子（Film Bulk Acoustic Resonator:FBAR）等が用いられる。
【０００３】
また、近年、パソコンなどの出力装置として液体噴射記録装置を用いたプリンタは、印字性能がよく取り扱いが簡単でかつ低コストである等の理由から広く普及している。この液体噴射記録装置には、熱エネルギーによってインク等の液体中に気泡を発生させ、その気泡による圧力波により液滴を吐出させるもの、静電力により液滴を吸引吐出させるもの、圧電／電歪素子のような振動子による圧力波を利用したもの等、種々の方式がある。
【０００４】
一般に、圧電／電歪素子を用いた液体噴射装置（以下液体噴射ヘッドと記載）は、例えば液体供給室に連通した圧力室とその圧力室に連通した液吐出口とを備え、その圧力室に圧電／電歪素子が接合された振動板が設けられて構成される。この圧電／電歪素子に所定の電圧を印加して圧電／電歪素子を伸縮させることにより、振動板にたわみ振動を起こさせて圧力室内の液体を圧縮して液吐出口から液滴を吐出させる。
【０００５】
近年、その印字性能の向上、特に高解像度化および高速印字、さらには液体噴射ヘッドの長尺化が求められ、液体噴射ヘッドを微細化したマルチノズルヘッド構造を用いて高解像度および高速印字を実現することが試みられている。この液体噴射ヘッドを微細化するためには、液体を吐出させるための圧電／電歪素子を小型化、高密度化、高性能化する必要があり、例えば長尺化するためには液体噴射ヘッドを作製する基板を大面積化する必要がある。
【０００６】
上記したような圧電／電歪体素子構造体であるアクチュエーター及び液体噴射ヘッドにおいて、素子を小型化、高密度化するためには、小型化しても実効的な駆動能力が低下しないような高い圧電／電歪特性を持つ必要がある。この方法のひとつとして、圧電／電歪体薄膜の結晶性を高めることが考えられ、これらには同一方向に配向した単一配向薄膜や面内の配向までしっかりと揃った単結晶薄膜などがある。このような単一配向あるいは単結晶の圧電／電歪体薄膜を作製するためには、圧電／電歪体薄膜作製時の直下の層が単結晶で、かつ圧電／電歪体薄膜と直下の層との格子マッチングがよい必要がある。
【０００７】
このような単一配向膜の定義としては、特開２０００−３３２５６９号公報でも述べられているように、基板表面と平行に目的とする結晶面がそろっている結晶化膜を意味する。例えば（００１）単一配向膜は、膜面とほぼ平行に（００１）面が存在する膜を意味し、具体的には、Ｘ線回折による測定を行ったとき、目的とする面以外のものの反射ピーク強度が目的とする面の最大ピーク強度の１０％以下、好ましくは５％以下である膜である。
【０００８】
また、本明細書において単結晶膜には、単一配向のエピタキシャル膜があり、これは単一配向膜であって、かつ、膜面内をＸ−Ｙ面とし、膜厚方向をＺ軸としたとき、結晶がＸ軸、Ｙ軸およびＺ軸方向にともにそろって配向している膜である。具体的には、Ｘ線回折による測定を行ったとき、目的とする面以外のものの反射のピーク強度が目的とする面の最大ピーク強度の１０％以下、好ましくは５％以下である必要がある。本発明において、配向性が高い結晶というのは、X線回折で特定の結晶構造の特定の方位が５０％以上あるものをさし、さらには、８０％以上、より好ましくは９９％以上のものである。
【０００９】
例えば、ＰＺＴ圧電体薄膜と直下の層との格子マッチングがよい材料として、上述した特開２０００−３３２５６９号公報のＺｒＯ2、安定化ジルコニア薄膜、希土類元素酸化物薄膜（ＹＳＺ）等を含むバッファー層の提案や、特開平６−２８００２３号公報に記載されているように、電極材料としても使用できるSROをバッファー層として用いた提案がある。
【特許文献１】特開２０００−３３２５６９号公報
【特許文献２】特開平６−２８００２３号公報
【発明の開示】
【発明が解決しようとする課題】
【００１０】
６インチウエハー等の大面積なＳｉ単結晶基板上にバッファー層としてYSZ、下電極としてPt、この上の圧電/電歪体層としてＰＺＴ膜を配向させて積層形成した場合、基板を含めた各層の界面において多大な応力が加わり、積層膜を含めた基板の反り、更には積層された膜のいずれかの界面等から剥離するという問題が発生する場合がある。このような積層された膜界面の応力は、ＰＺＴ配向膜の結晶性が良くなるほど増大する傾向があり、大面積化と結晶性向上による膜性能の向上とは二律背反性を有するともいえ、量産化にも支障をきたす。
【００１１】
更にこのようにして成膜された配向した圧電/電歪体膜や単結晶圧電/電歪体膜をデバイス化のためにエッチングにより構造化する際に、上記の積層構造では、多結晶性の圧電/電歪体膜に比較してエッチングレートが低く加工性が悪い場合があるという問題がある。この問題はデバイス加工する上での形状変化、膜性能の劣化といった二次的弊害も引き起こし微細加工に対してさらなる問題を残す。更に、このような高結晶性の圧電/電歪体膜を液体噴射ヘッドのようなアクチュエーターとして加工し駆動させると、圧電/電歪体膜、電極、バッファー材料、基板のいずれかの界面から剥離し易く、吐出の安定性、装置としての耐久性に問題がある。これらは上述したように、積層されたそれぞれの膜形成時に蓄積された応力が基点となり発生していると考えられる。
【００１２】
本発明の目的は、半導体デバイス、圧電アクチュエータ等の圧電/電歪体素子構造体に応用される単結晶基板上の単結晶酸化物を含む積層体において、単結晶基板上の単結晶層が単結晶基板等との界面で応力等の影響を受けるために層構成を簡略化できない問題を解決し、単結晶基板上に簡単な構成でデバイス等の構造体を作製する方法を提供することにある。
【００１３】
本発明の更なる目的は、上述した未解決の課題に鑑みてなされたものであって、半導体プロセスで一般に用いられている微細加工や大面積化が可能で耐久性や圧電/電歪特性に優れた素子ならびにそれらの製造方法を提供することにある。
【００１４】
本発明の更なる目的は、耐久性や強誘電特性のひとつである圧電特性にも優れた圧電/電歪体素子構造体および長尺でかつ高密度に形成された液吐出口を有し、安定した信頼性が高い液体噴射ヘッドの製造方法を提供することにある。
【課題を解決するための手段】
【００１５】
本発明の圧電/電歪体素子構造体の製造方法の第１の態様は、圧電/電歪体膜と該圧電/電歪体膜を挟持する下電極及び上電極とを有する圧電/電歪体素子構造体の製造方法であって、
単結晶基板の上にパターン状に配向成長したバッファー層を形成する工程と、
前記バッファー層の上に前記下電極層を配向成長させる工程と、
前記バッファー層及び前記下電極層を覆う様に、前記圧電/電歪体膜を配向成長させる工程と、
前記圧電/電歪体膜の、前記バッファー層のパターンに倣って配向成長した部分以外の部分をエッチング処理により除去する工程と、
を有することを特徴とする圧電/電歪体素子構造体の製造方法である。
【００１６】
本発明の圧電/電歪体素子構造体の第１の態様は、上記の圧電/電歪体素子構造体の製造方法の第１の態様によって製造された圧電/電歪体素子構造体である。
【００１７】
本発明の圧電/電歪体素子構造体の製造方法の第２の態様は、圧電/電歪体膜と該圧電/電歪体膜を挟持する下電極及び上電極とを有する圧電/電歪体素子構造体の製造方法であって、
単結晶基板の上に配向成長したバッファー層を形成する工程と、
前記バッファー層の上にパターン状に配向成長した前記下電極層を形成する工程と、
前記バッファー層及び前記下電極層を覆う様に、前記圧電/電歪体膜を配向成長させる工程と、
前記圧電/電歪体膜の、前記下電極層のパターンに倣って配向成長した部分以外の部分をエッチング処理により除去する工程と、
を有することを特徴とする圧電/電歪体素子構造体の製造方法である。
【００１８】
本発明の圧電/電歪体素子構造体の第２の態様は、上記の圧電/電歪体素子構造体の製造方法の第２の態様によって製造された圧電/電歪体素子構造体である。
【００１９】
本発明の液体噴射記録ヘッドの製造方法の第１の態様は、液体を吐出する吐出口に連通する液室と、該液室に対応して設けられ、圧電/電歪体膜と該圧電/電歪体膜を挟持する下電極及び上電極とを有する圧電/電歪体素子構造体と、を具備する液体噴射ヘッドの製造方法であって、
単結晶基板の上にパターン状に配向成長したバッファー層を形成する工程と、
前記バッファー層の上に前記下電極層を配向成長させる工程と、
前記バッファー層及び前記下電極層を覆う様に、前記圧電/電歪体膜を配向成長させる工程と、
前記圧電/電歪体膜の、前記バッファー層のパターンに倣って配向成長した部分以外の部分をエッチング処理により除去する工程と、
を有することを特徴とする液体噴射ヘッドの製造方法である。
【００２０】
本発明の液体噴射記録ヘッドの第２の態様は、
液体を吐出する吐出口に連通する液室と、該液室に対応して設けられ、圧電/電歪体膜と該圧電/電歪体膜を挟持する下電極及び上電極とを有する圧電/電歪体素子構造体と、を具備する液体噴射ヘッドの製造方法であって、
単結晶基板の上に配向成長したバッファー層を形成する工程と、
前記バッファー層の上にパターン状に配向成長した前記下電極層を形成する工程と、
前記バッファー層及び前記下電極層を覆う様に、前記圧電/電歪体膜を配向成長させる工程と、
前記圧電/電歪体膜の、前記下電極層のパターンに倣って配向成長した部分以外の部分をエッチング処理により除去する工程と、
を有することを特徴とする液体噴射ヘッドの製造方法である。
【発明の効果】
【００２１】
本発明によれば、以下の効果を得ることができる。
（１）大面積の単結晶基板にバッファー層、下電極層及び圧電/電歪体層をエピタキシャル成膜若しくは配向成膜のみで形成したときよりも応力が分散できるため、基板の反りや膜剥がれを防止できる。
（２）圧電/電歪体薄膜のエッチングレートを上げることができるとともに、エッチング部分の加工形状等を均等化でき微細加工が可能となる。
【発明を実施するための最良の形態】
【００２２】
本願明細書において、「エピタキシャル成長」とは、一軸方向に関する配向だけでなく面方向に関しても配向した結晶成長を意味するものである。
【００２３】
本発明者らは、大面積の例えば６inchのSi単結晶基板上に配向若しくはエピタキシャル成長した例えばPZTのような圧電／電歪体薄膜を形成するために、圧電／電歪体薄膜と直下の層との格子マッチングがよい材料として従来公知のバッファー材料、電極材料等の検討を重ねたが、上述したような問題に対して完全な解を見出すことができなかった。そこでまず、大面積化に伴う積層膜界面での剥がれの問題を解決すべく、スパッタ装置内で、（１１１）単結晶Si基板上に図５(a)に示すような１００μm□のパターンを持つ金属マスクを当接後、基板温度を８００℃として、（１１１）配向した１００nm厚みのＹＳＺをバッファー層として配向成膜した。続いて金属マスクを外した後、基板温度を６００℃として、パターニングされたバッファー層上に（１００）配向した１００nm厚みのPt電極を連続成膜した。続いて、基板温度を６５０℃として、この上にＰＺＴを３０００nmの厚みで（１００）配向成長させ成膜したところ、目論見どおり膜剥がれはなく大面積上への成膜ができた。これらの結晶性の評価をＸＲＤ（ＡＴＸ-Ｇ：リガク株式会社製）のin-plane測定とout of plane測定によりおこなったところ、バッファー層がパターニング形成された部分上のＰｔ電極、ＰＺＴ膜はそれぞれ（１００）、（００１）配向度が９０％の配向性が高い結晶となっており、バッファー層が形成されていないSi基板上へ直接成膜されたＰｔ電極、ＰＺＴ膜はそれぞれ（１００）、（００１）配向度が５０％以下だった。これよりバッファー層が形成されていないSi基板上へ直接成膜されたＰｔ電極、ＰＺＴ膜は配向性が低いため、Si基板、Ｐｔ電極、ＰＺＴ膜それぞれとの界面の応力が低くなり、基板全体でみると応力を分散させ、この結果大面積への成膜が可能になったと考えられる。このような大面積基板上への薄膜形成による応力の分散のためには、パターニングされるバッファー層部分が基板に対して一様に分散して配置されることがより好ましい。
【００２４】
次に成膜されたこのPZT膜上に上述した金属マスクを再度当接させ、パターニングされたバッファー層に対向するようにPt上電極を１００nmの厚みで形成した。こうして出来上がった積層膜のバッファー層上に形成された配向性の高いPZT（X線回折で（００１）配向度が９０％）膜単体の評価をするためにPZTのエッチング液として、水：濃硝酸：濃塩酸＝２：２：１（容量比）の混合液を用いて結晶性の低い部分をウエットエッチングしたところ、６〜７nm/minのエッチングレートでエッチングできていることがわかった。
【００２５】
本発明者らの検討の中で、バッファー層上に形成される配向性の高いＰＺＴのエッチングレートは３〜４nm/minと低く、基板上に結晶性の異なるＰＺＴ膜を少なくともバッファー層をパターニングすることにより作り分けることにより、構造体化する際に必要のない部分のエッチングレートを格段に向上させ、エッチング時間を大幅に短縮できるばかりか、エッチング後の構造体の形状も基板面に対して直角に近いものとすることができた。
【００２６】
これより、配向したバッファー層等のパターニングによりこの上に配向して形成されるＰＺＴ等の圧電/電歪体の結晶性の異なるパターンを簡易に作ることにより、上述した積層膜界面での応力緩和効果とともに構造体化に対して大面積化、効率化を格段に高める有効な手段であることが判明した。
【００２７】
ここでバッファー層上に形成される結晶性の高い部分と構造体として利用されずにエッチングにより除去される結晶性の低い部分の配向度の差は、大きいほどエッチングに対して好ましい。同様に、大面積化に伴う積層膜界面での剥がれの問題を解決すべく、スパッタ装置内で、（１１１）単結晶Si基板上に図５(b)に示すような１００μm□のパターンを持つマスクパターンを形成後、常温状態で、配向阻止層としてＴｉ層を５０nmの厚みで成膜した。続いてマスクを外した後、基板温度を８００℃として、パターニングされたＴｉ層を覆うようにバッファー層として１００nm厚みのＹＳＺを成膜する。このときＴｉ層のないSi基板表面上には（１１１）配向したＹＳＺ層が形成される。次に基板温度を６００℃として、バッファー層上に（１００）配向した１００nm厚みのＰｔ電極を連続成膜した。続いて、基板温度を６５０℃として、この上にＰＺＴを３０００nmの厚みで（００１）配向成長させ成膜したところ、目論見どおり膜剥がれはなく大面積上への成膜ができた。これらの結晶性の評価を上述した手法でおこなったところ、配向阻止層としてパターニングされたＴｉ層上ではＰｔ電極、ＰＺＴ膜はそれぞれ（１００）、（００１）の配向度が５０％以下となり、それ以外の場所はバッファー層、Ｐｔ電極、ＰＺＴ膜ともに高い配向性の結晶となっていた。これより配向阻止層が形成された部分上のバッファー層、Ｐｔ電極、ＰＺＴ膜は結晶性が低いため、Si基板、バッファー層、Ｐｔ電極、ＰＺＴ膜それぞれとの界面の応力が低くなり、基板全体でみると応力を分散させ、この結果大面積への成膜が可能になったと考えられる。このような大面積基板上への薄膜形成による応力の分散のためには、パターニングされる配向阻止層部分が基板に対して一様に分散して配置されることがより好ましい。
【００２８】
次に成膜されたこのＰＺＴ膜上に上述した金属マスクを当接させ、パターニングされた配向阻止層がない部分に対向するようにＰｔ上電極を１００nmの厚みで形成した。こうして出来上がった積層膜の配向性の良い高いＰＺＴ（X線回折で（００１）配向度が９０％）膜単体の評価をするためにＰＺＴのエッチング液として、水：濃硝酸：濃塩酸＝２：２：１（容量比）の混合液を用いてＰＺＴの結晶性の低い部分をウエットエッチングしたところ、８〜９nm/minのエッチングレートでエッチングできていることがわかった。本発明者らの検討の中で、バッファー層上に形成される配向性の高いＰＺＴ（X線回折で（００１）配向度が９０％）のエッチングレートは３〜４nm/minと低く、基板上に結晶性の異なるＰＺＴ膜を少なくとも配向阻止層をパターニングすることにより作り分けることにより、構造体化する際に必要のない部分のエッチングレートを格段に向上させ、エッチング時間を大幅に短縮できるばかりか、エッチング後の構造体の形状も基板面に対して直角に近いものとすることができた。
【００２９】
これより、配向阻止層等のパターニングによりこの上に配向して形成されるＰＺＴ等の圧電/電歪体の結晶性の異なるパターンを簡易に作ることにより、上述した積層膜界面での応力緩和効果とともに構造体化に対して大面積化、効率化を格段に高める有効な手段であることが判明した。次に大面積化に伴う積層膜界面での剥がれの問題を解決すべく、スパッタ装置内で、（１１１）単結晶Si基板の基板温度を８００℃として、（１１１）配向した１００nm厚みのＹＳＺをバッファー層として配向成膜した。続いて図５(a)に示すような１００μm□のパターンを持つ金属マスクを当接後、基板温度を６００℃として、（１００）配向した１００nm厚みのＰｔの電極パターンを成膜した。続いて、金属マスクを外した後、基板温度を６５０℃として、この上にＰＺＴを３０００nmの厚みで成膜したところ、膜剥がれが見られた。上述したような結晶性の評価をおこなったところ、パターニングされたＰｔ電極層上のＰＺＴ膜は（００１）配向度が９０％でＰｔ電極層が形成されていないバッファー層上に直接成膜されたＰＺＴ膜の（００１）配向度９２％よりも悪くなっていた。これはＹＳＺバッファー層とＰＺＴ層の格子マッチングが、ＹＳＺバッファー層上に配向させたＰｔ層とＰＺＴ層の格子マッチングよりも良いためと考えられる。このためバッファー層上に直接成膜されたＰＺＴ膜及びＰｔ電極層上のＰＺＴ膜がともに結晶性が高く、それぞれの界面の応力が高くなり、基板全体でみても応力が分散せず膜剥がれが発生したと考えられる。また成膜されたこのＰＺＴ膜上に上述した金属マスクを再度当接させ、パターニングされたＰｔ電極層に対向するようにＰｔ上電極を１００nmの厚みで形成した。こうして出来上がった積層膜のＰｔ電極層上に形成された配向したＰＺＴ膜とバッファー層上直接配向したＰＺＴ膜の評価をするためにＰＺＴのエッチング液として、水：濃硝酸：濃塩酸＝２：２：１（容量比）の混合液を用いてバッファー層上に形成された部分のＰＺＴをウエットエッチングしたところ、３〜４nm/minのエッチングレートでエッチングできることがわかった。
【００３０】
本発明者らの検討によれば、Ｐｔ電極層上に形成されたＰＺＴのエッチングレートは３〜４nm/minであり、バッファー層上と同等であり、エッチングレートに差が見られなかった。そこで、スパッタ装置内で、（１１１）単結晶Si基板の基板温度を８００℃として、（１１１）配向した１００nm厚みのＹＳＺをバッファー層として配向成膜した。続いて図５(a)に示すような１００μm□のパターンを持つ金属マスクを当接後、基板温度を６００℃として、（１００）配向した１００nm厚みのペロブスカイト型酸化物導電材料であるＳＲＯの電極パターンを成膜し、上記同様金属マスクを外した後、基板温度を６５０℃として、この上にＰＺＴを３０００nmの厚みで成膜したところ、膜剥がれが上述したようなＰｔ電極を用いたときよりも少なくできた。これらの結晶性の評価をおこなったところ、ＳＲＯ電極層がパターニング形成された部分上のＰＺＴ膜の配向性は（００１）配向度が９４％でＳＲＯ電極層が形成されていないバッファー層上に直接成膜されたＰＺＴ膜の（００１）配向度９２％よりも良くなっていた。これらはＹＳＺバッファー層とＰＺＴ層の格子マッチングが、ＳＲＯ層を介在させることにより更に良くなっているとともに、ＳＲＯ層がＰＺＴ膜との界面の応力を緩和し基板全体でみると応力を分散させ、膜剥がれを減少させたためと考えられる。このような大面積基板上への薄膜形成による応力の分散のためには、パターニングされるＳＲＯのようなペロブスカイト型酸化物導電材料による電極層部分が基板に対して一様に広範囲に分散して配置されることがより好ましい。次に成膜されたこのＰＺＴ膜上に上述した金属マスクを再度当接させ、パターニングされたＳＲＯ電極層に対向するようにＰｔ上電極を１００nmの厚みで形成した。こうして出来上がった積層膜のＳＲＯ電極層上に形成されたＰＺＴ膜単体の評価をするためにＰＺＴのエッチング液として、水：濃硝酸：濃塩酸＝２：２：１（容量比）の混合液を用いて結晶性の低い部分をウエットエッチングしたところ、３〜４nm/minのエッチングレートでエッチングしており、ＳＲＯ電極層上に形成されるＰＺＴのエッチングレートとほぼ同等であった。ただし、基板上に結晶性の異なるＰＺＴ膜が作り分けられるため、エッチング後の構造体（SRO／PZT／Pｔの積層構造体）の側面は基板面に対して直角に近いものとすることができた。
【００３１】
これより、配向したペロブスカイト型酸化物導電体であるＳＲＯ電極層等のパターニングによりこの上に配向して形成されるＰＺＴ等の圧電/電歪体の結晶性の異なるパターンを簡易に作ることにより、上述した積層膜界面での応力緩和効果とともに構造体化に対して大面積化、加工性を高める有効な手段であることが判明した。
【００３２】
本発明に用いられる単結晶基板としては、Si、MgO、サファイア、ダイアモンド、ガリウムヒ素等を挙げることができ、これらの基板に対しても、バッファー層、電極層の格子マッチングをすることにより本発明は有効であった。また、ＳＯＩ（Si on Insulator）のような単結晶表面を有する積層基板においても、有効である。例えば量産品として高い実績のあるSi単結晶基板においては基板方位(１００)、(１１１)、(１１０)等の全種類の基板方位を用いることもできる。ここでSi基板表面若しくはバッファー層とSi基板の界面にはSiO2が存在する可能性があるが、その厚みが２０nm以下であれば問題ないが、１０nm以下が好ましい。
【００３３】
また、本発明で使用するバッファー層の構成材料としては、前述したＹＳＺのような安定化ジルコニア、蛍石型酸化物、ペロブスカイト型酸化物導電材料、金属材料等を挙げることができる。
【００３４】
蛍石型酸化物としては、例えば、AmO2、CeO2、CmO2、K2O、Li2O、Na2O、NpO2、PaO2、PuO2、RbO2、TbO2、ThO2、UO2、ZrO2であるが、好ましくはCeO2、ZrO2を挙げることができる。金属材料としては、例えば、Ｎｉ、Ｐｔ、Ｐｂ、Ｉｒ、Ｃｕ、Ａｌ、Ａｇ、γ-Ｆｅ、Ｉｒ2Ｏ3、ＭｇＯ、ＭｇAl2Ｏ4等であり、好ましくは、Pt、Irである。ペロブスカイト型酸化物導電材料としては、（Srx,Cay,Baz）RuO3（但しx+y+z=1）系酸化物、La等をドープしたＳＴＯ(チタン酸ストロンチウム)、CNiO3系酸化物（CはLa、Pr、Nd、Sm及びEuから選ばれた少なくとも１種の元素）でLaMoO3、LaCoO3、LaCrO3、LaAlO3、LaSrCoO3、LaCuO3、LaSrMnO3、CaLaMnO3、LaCaRhO3、LaSrRhO3、LaBaRhO3などが挙げられる。これらの膜厚は５nm〜３００nm、好ましくは２０nm〜２００nmである。これらのバッファー層は上述した基板方位や製法により(１００)、(１１１)、(１１０)等の配向を適宜選択することができ、複数層を形成することにより基板、電極層、圧電/電歪体層それぞれとの格子マッチングをとることもでき、例えば上述したペロブスカイト型構造をとる単結晶酸化物導電体を用いることにより下電極との兼用を図れ、素子化の工程を短縮することが可能となる。このような単結晶酸化物導電体は、Loresta-GP(MCP-600)（三菱化学製）の４端針法によって測定したところ、1×10-1から1×10-5W・cmの導電性を示す酸化物であることが好ましかった。
【００３５】
本発明で使用する上下の電極材料は、Pt、Ir、Pd、Rh、Au、Ag、Ru、及び上記したペロブスカイト型構造をとる単結晶酸化物導電体の少なくとも１種を主成分とすることが好ましく、これらの金属の単体若しくはこれらを含む合金から構成されても良く、更に複数層用いることもできる。膜厚は５nm〜３００nm、好ましくは２０nm〜２００nmである。本発明で使用する配向阻止層材料としては、Ti、Pd、Rh、Au、Ag、Ru、Si等の金属、若しくはこれらを含む金属酸化物、シリコン窒化膜等の金属窒化物があげられる。また、電子線描画、イオン打ち込み（注入）等により単結晶基板を表面改質して形成される層によるものでも良い。打ち込みに使用するイオン種としては、周期律表の元素の多くを用いることができ、使用する単結晶基板のイオン打ち込み部の結晶性を変化させるものが適宜選択できる。配向阻止層の膜厚若しくは層厚（注入深さ）は、配向阻止層としての機能を果たせばよいため、１００nm以下、好ましくは３０nm以下である。
【００３６】
単結晶基板上でのバッファー層、配向阻止層、電極のパターニング手段としては、
（１）所望のパターンを有する金属マスクを単結晶基板上へ当接させ、バッファー層をスパッタ法等の成膜手段で配向若しくはエピタキシャル成長させて形成する方法、
（２）単結晶基板のほぼ全面にバッファー層を配向若しくはエピタキシャル成膜後、所望のパターンを有するレジスト層をフォトリソグラフィー法により形成し、その後ICP、リーガプロセス、ボッシュプロセス、イオンミリング等のドライエッチング若しくは弗酸系溶液、もしくは水酸化カリウム溶液などの酸、アルカリによるウエットエッチングしてパターン形成し、最後にレジスト層を除去する方法、
（３）電子線描画、イオン打ち込み等による単結晶基板の表面改質
等がある。
【００３７】
本発明の単結晶基板上へのバッファー層、配向阻止層、電極層は、これらの複数層をパターニングしても良い。
【００３８】
例えば、パターニングされたバッファー層上に、パターニングされた下電極を形成する場合、
（Ａ）上記（１）と同様の方法、
（Ｂ）上記（２）と同様の方法、
（Ｃ）単結晶基板のほぼ全面にバッファー層を配向若しくはエピタキシャル成膜後、上記    （１）と同様の方法で下電極パターンを形成し、この下電極パターンをマスクとして    ウエットまたはドライエッチング等の方法でバッファー層と下電極のパターンがほぼ    同形状のパターンとなるようパターニングする方法、
などを用いることができる。
【００３９】
ここで、バッファー層と下電極のパターンの関係は下電極のリード部等は除いた部分で少なくとも一方向の幅が、バッファー層≧下電極となることが望ましい。すなわち、バッファー層の端部よりも下電極の端部がオーバーハングしてはみ出さないようにこれらが積層されている状態を得ることが好ましい。これはバッファー層からはみ出して積層された下電極上に形成される圧電/電歪体層の結晶性は、バッファー層上に積層された下電極上に形成される圧電/電歪体層の結晶性に比べて劣るので、下電極層をマスクとして、バッファー層及び圧電/電歪体層をエッチングする場合には、エッチング方向においてバッファー層からはみ出して積層された下電極下に位置する圧電/電歪体層はオーバーエッチングされ易く、電極サイズより圧電/電歪体層が細り、電極がひさし状に張り出すため、電圧印加時短絡の原因となる（図８（ｂ）参照）。更にオーバーエッチングする前にエッチングを終了した場合、電極のフリンジ部に結晶性が悪い圧電/電歪体層が残留するため、素子としての特性が低下する。
【００４０】
本発明で使用する圧電/電歪体材料としては例えば以下の物が選択出来る。
PZT  [Pb(ZrxTi1-x)O3]、
PMN  [Pb(MgxNb1-x)O3]、
PNN  [Pb(NbxNi1-x)O3]、
PSN  [Pb(ScxNb1-x)O3]、
PZN  [Pb(ZnxNb1-x)O3]、
PMN-PT  [(1-y)[Pb(MgxNb1-x)O3]-y[PbTiO3]]、
PSN-PT  [(1-y)[Pb(ScxNb1-x)O3]-y[PbTiO3]]、及び
PZN-PT  [(1-y)[Pb(ZnxNb1-x)O3]-y[PbTiO3]]
ここで、ｘおよびｙは1以下、0以上の数である。例えば、PMNの場合ｘは0.2〜0.5で、PSNではｘは0.4〜0.7が好ましく、PMN-PTのｙは0.2〜0.4、PSN-PTのｙは0.35〜0.5、PZN-PTのｙは0.03〜0.35が好ましい。
【００４１】
これらの圧電/電歪体層は単一組成であっても良いし、２種類以上の材料の組み合わせでも良い。又、上記主成分に微量の元素をドーピングした組成物であっても良い。本発明が適用できる圧電/電歪体材料としては上述したペロブスカイト型圧電/電歪体材料に限定されるものでなく従来公知の圧電/電歪体材料についても有効である。
【００４２】
次に、本発明を適用した液体噴射ヘッドにおけるアクチュエーター部の具体的な層構成の一例を列挙する。層構成の表示は、上部電極//（圧電/電歪体）薄膜//下部電極//バッファー層//基板(振動板)となっている。(//：エピタキシャル成長をしている関係、/：エピタキシャル成長をしていない関係)つまり、（圧電/電歪体）薄膜//下部電極はエピタキシャル成長である。
例１  Pt/Ti/PZT（００１）//SrRuO3（１００）//Si（１１０）
例２  Pt/Ti/PZT（００１）//La-SrTiO3（１００）//Si（１１０）
例３  Pt/Ti/PZT（００１）//Nb-SrTiO3（１００）//Si（１１０）
例４  Pt/Ti/PZT（００１）//SrRuO3（１００）//LaNiO3（１００）//CeO2（１００）//YSZ（１００）//Si（１００）
例５  Pt/Ti/PZT（００１）//SrRuO3（１００）/SiO2/Si（１１０）
例６  Pt/Ti/PZT（００１）//La-SrTiO3（１００）/SiO2/Si（１１０）
例７  Pt/Ti/PZT（００１）//Nb-SrTiO3（１００）/SiO2/Si（１１０）
例８  Pt/Ti/PMN（００１）//SrRuO3（１００）//Si（１１０）
例９  Pt/Ti/PMN（００１）//La-SrTiO3（１００）//Si（１１０）
例10  Pt/Ti/PMN（００１）//Nb-SrTiO3（１００）//Si（１１０）
例11  Pt/Ti/PMN（００１）//SrRuO3（１００）/SiO2/Si（１１０）
例12  Pt/Ti/PMN（００１）//La-SrTiO3（１００）/SiO2/Si（１１０）
例13  Pt/Ti/PMN（００１）//Nb-SrTiO3（１００）/SiO2/Si（１１０）
例14  Pt/Ti/PZT（００１）/Pt（１００）/ＹＳＺ（１１１）//Si（１１１）
上記具体例としては圧電/電歪体薄膜をPZT、PMNで例示したが、これらが前述のPZN,PSN,PNN、PMN-PT,PSN-PT,PZN-PTに適宜変更させた層構成でも良く、さらに上記主成分に例えばLaドープPZT：PLZT  [(Pb,La)(Z,Ti,)O3]のように、Laなどの微量の元素をドーピングした組成物であっても良い。ここで用いられる圧電/電歪体薄膜の膜厚は、駆動可能な膜厚として３００nm〜１００００nmが好ましい、さらに好ましくは５００nm〜５０００nmである。
【００４３】
本発明において、単結晶基板上へのバッファー層の成膜、バッファー層上への下電極の成膜、圧電/電歪体の成膜、上電極の成膜には、スパッタ法、MOCVD法、Sol-Gel法、MBE法、水熱合成法、蒸着法等の方法で行われる。
【００４４】
必要に応じて行われる圧電/電歪体層上での上電極のパターニングは、上述した下電極と同様の方法により行なうことができるが、上電極層は必ずしも下電極のように配向若しくはエピタキシャル成長させる必要はない。但し、次に説明するように、圧電/電歪体層のパターニングにおけるマスクとして上電極を機能させる場合には、上電極は、圧電/電歪体層を介して下電極のパターンに対向した位置に下電極に対応した形状で配置されることが必要になる。
【００４５】
本発明の圧電/電歪体層のパターニング方法としては、上電極もしくは下電極のパターンをマスクとしてICP、リーガプロセス、ボッシュプロセス、イオンミリング等のドライエッチングによる方法、あるいは、従来公知のレジストパターンを形成後若しくは上電極もしくは下電極のパターンを直接マスクとして弗酸系溶液、水酸化カリウム溶液などの酸、アルカリによるウエットエッチングによる方法が利用できる。ここで本発明は上述してきたように同一バッファー層内のパターンを形成する部分と除去されるべき部分との結晶性の違いによるエッチングレートの差を利用しているため、ウエットエッチングにおいて特に効果的である。但し、上述した各層のパターニング法はこれに限定されるものではない。
【００４６】
以上説明してきたように本発明を用いることにより、半導体プロセスで一般に用いられている微細加工や大面積化が可能で耐久性や圧電/電歪特性に優れた素子ならびにそれらの製造方法を提供することができる。更に耐久性や圧電/電歪特性にも優れた圧電/電歪素子構造体および長尺でかつ高密度に形成された液吐出口を有し、安定した信頼性が高い液体噴射ヘッドならびにそれらの製造方法を提供することができる。
【実施例】
【００４７】
以下、本発明に係る圧電／電歪素子構造体を用いた液体噴射ヘッド（以下プリンタヘッドと記載）について、図面を参照して詳細に説明する。
【００４８】
（実施例1）
図１（a）は、本実施例の圧電／電歪素子構造体を用いたプリンタヘッドを振動板１１６の長手方向で、かつ振動板１１６に対して主直な面での断面拡大図であり、図１（ｂ）は、プリンタヘッドを上部から見たときの一部拡大図である。本プリンタヘッドは、厚さ２００μｍのシリコン基板からなる基体１０１をその上下方向からドライエッチングして吐出口１０３の配列ピッチ２００ｄｐｉで吐出口１０３を含む複数の凹部を設け、ここを後述する本発明の圧電／電歪素子構造体上に形成した振動板１１６で覆って基体１０１と振動板１１６を接合することにより個別液室１０２を形成した構成を有する。個別液室１０２は、幅６５μm、長さ３０００μm、深さ１００μmで形成され、長手方向先後端は絞られ、後端側には共通液室１０４が連通する。また、個別液室１０２の振動板１１６で覆われた面の対向面には１５μmφの吐出口１０３が形成されている。振動板１１６は個別液室１０２の少なくともひとつの面を形成し圧電／電歪素子の変形により撓みが発生する部分であり、基体１０１に直接接合される部分は振動板１１６とは呼ばない。
【００４９】
次に上述した本発明の圧電／電歪素子構造体の製造工程について図２〜図４を用いて詳細に説明する。図２〜図４はプリンタヘッド製造工程において本発明の圧電／電歪素子構造体の製造方法を中心に説明するための図であり、吐出口１０３の配列ピッチに対して垂直方向から見たときの断面図である。まず、図２(a)に示すように６inchサイズの（１１１）単結晶Si基板１１１上に図１（ｂ）の複数の個別液室１０２に対応するようパターンを形成したバッファー層用金属マスクを当接させ、単結晶Si基板１１１を８００℃に加熱しながらスパッタ法でバッファー層１１２として単結晶酸化物材料であるYSZをエピタキシャル成長させ、１００nmの厚みを持つ（１１１）配向したYSZ薄膜をパターニングする。
【００５０】
次に、バッファー層用金属マスクを外した後、パターニングされたYSZバッファー層１１２上に、バッファー層のパターンとほぼ同サイズでこれに電極引出し用のパターン（図示せず）が加えられた下電極用金属マスクを当接させ、単結晶Si基板１１１は６００℃に加熱しながら図２(ｂ)に示すようなエピタキシャル成長したＳＲＯ下電極１１３をパターニング形成する。
【００５１】
次に、下電極用金属マスクを外した後、図２（ｃ）に示すようにこの上に圧電/電歪体層であるPZTをスパッタ法により基板温度６５０℃で成膜した。バッファー層１１２及び下電極１１３がパターニングされた位置にはエピタキシャル成長がおき、３０００nmの厚みの（００１）ＰＺＴ膜１１４が成膜できた。また、バッファー層１１２及び下電極１１３が設けられていない領域においては多結晶膜となっていた。次に、図３（a）に示すように、PZT膜１１４上にスパッタ法で下地層としてTi（４nm）を持つPt上電極１１５を１５０nmの厚みで成膜した。本実施例では上電極１１５を共通電極としたが、これは上電極１１５に後述するエッチングストップ層としての機能も持たせたためであり、個別電極とした場合はこのあとにエッチングストップ層として絶縁性を有する例えば、SiO2を形成する必要がある。
【００５２】
次に、図３（ｂ）に示すように、振動板材料としてSiO2をスパッタ法により３０００nmで成膜して振動板１１６を形成し、この上に基体１０１とのAu-Au接合のためのAu層１１７（１００nm）を設ける。この振動板１１６の材料としては、圧電/電歪体膜１１４の電歪により弾性変形可能なセラミック材料、もしくは金属材料若しくは金属酸化物材料、窒素酸化物材料である例えば、ジルコニア、シリコン、クロム、ステンレス材、酸化シリコン、窒化シリコン等の１〜３０μｍ好ましくは１〜１５μｍの薄層で構成されることが望ましい。こうして作製された圧電/電歪体素子構造体は図４（a）に示すように、個別液室１０２、吐出口１０３、共通液室（不図示）等が別途形成された基体１０１に位置合わせされ、Au-Au接合される。ここで、基体１０１と振動板１１６の接合は本実施例のAu-Au接合の他、陽極接合、共晶接合、接着剤接合等を用いてもよい。
【００５３】
次に、基体１０１等の残すべき部分を保護するためにレジストを所望の場所に形成した後、弗酸系溶液により、単結晶基板１１１及び圧電/電歪体層１１４の所定部をウエットエッチングして除去し、さらにレジストを剥離してプリンタヘッドを完成させた。本ウエットエッチング工程において圧電/電歪体層１１4のエッチングレートは１２０nm/minでエッチング後の圧電/電歪体層１１４の形状も基板面に対して直角に近いねらいどおりのものとなった。
【００５４】
次に、上記構成のプリンタヘッドの吐出実験を行った。このプリンタヘッドの吐出原理を図１（a）を用いて説明する。インクカートリッジ（不図示）からインクを共通液室１０４から、絞り１０５を通して個別液室１０２に充填し、任意の駆動電源Sから信号を上下電極１１３、１１５に印加すると振動板１１６が撓み、これが個別液室１０２の体積を変化させ、個別液室１０２内に充填されたインクを加圧し、この圧力によって吐出口１０３からインク液滴Dが吐出する。本実施例のプリンタヘッドにおいて２０V、１０kHzの正弦波印加で吐出量９pl、吐出速度９ｍ/secを得ることができ、耐久性にも問題がなく、プリンタヘッドとして優れたものとなった。
【００５５】
（比較例１）
図６〜図８はプリンタヘッド製造工程において本発明の圧電／電歪素子構造体の作製方法を中心に説明するための図であり、吐出口１０３の配列ピッチに対して垂直方向から見たときの断面図である。ここでプリンタヘッドとしての構成は実施例１と同様である。
【００５６】
まず、図６(a)に示すように６inchサイズの（１１１）単結晶Si基板２１１を８５０℃に加熱しながらスパッタ法でバッファー層２１２として単結晶酸化物材料であるYSZをエピタキシャル成長させ、１００nmの厚みを持つ（１１１）配向したYSZ薄膜を成膜する。次に、図６(ｂ)に示すように、YSZバッファー層２１２上に、下電極用金属マスクを当接させ、６００℃に加熱しながらスパッタ法により下電極２１３としてPtをエピタキシャル成長させ、１００nmの厚みを持つ（１００）配向したPt下電極２１３をパターニングする。次に、下電極用金属マスクを外した後、図６（ｃ）に示すようにこの上に圧電/電歪体であるPZTをスパッタ法により基板温度６５０℃で成膜した。バッファー層２１２上にはエピタキシャル成長がおき、３０００nmの厚みの（００１）ＰＺＴ膜２１４が成膜できたが、積層膜を含む基板２１１に反りが見られた。
【００５７】
次に、図７（a）に示すように、PZT膜２１４上にスパッタ法で下地層としてTi（４nm）を持つPt上電極２１５を１５０nmの厚みで成膜した。次に、図７（ｂ）に示すように、振動板材料としてSiO2をスパッタ法により３０００nmで成膜して振動板２１６を形成し、この上に基体２０１とのAu-Au接合のためのAu層２１７（層厚：１００nm）を設ける。こうして作製された圧電/電歪体素子構造体は図８（a）に示すように、個別液室２０２、吐出口２０３、共通液室（不図示）等が形成された基体２０１に位置合わせされ、Au-Au接合したが、基板の反りのため接合ができなかった。そこで反りを矯正するために基板加熱をおこない、矯正した後接着剤により基体２０１への接合を行った。
【００５８】
次に、基体２０１等を保護するためにレジストを所望の場所に形成した後、弗酸系溶液により、単結晶基板２１１、バッファー層２１３及び圧電/電歪体層２１４をウエットエッチングして除去し、さらにレジストを剥離してプリンタヘッドを完成させた。本ウエットエッチング工程において圧電/電歪体層２１４のエッチングレートは７０nm/minでエッチング後の圧電/電歪体層２１４の形状も一部オーバーエッチングのため変形し、ねらいどおりのものにならなかった。
【００５９】
次に、上記構成のプリンタヘッドの吐出実験を行った。実施例１と同様に２０V、１０ｋＨｚの正弦波印加で吐出量１０pl、吐出速度９m/secを得る部分もあったが、まったく吐出が見られない部分があった。また、耐久試験を継続していくと、やはり吐出しなくなる部分がみられた。
【００６０】
（実施例２）
図９〜図１０はプリンタヘッド製造工程において本発明第２の圧電／電歪素子構造体の製造方法を中心に説明するための図であり、吐出口１０３の配列ピッチに対して垂直方向から見たときの断面図である。ここでプリンタヘッドとしての構成等は実施例１とほぼ同様である。本プリンタヘッドは厚さが約５００μｍのSOI-Epiウエハー/ELTRAN（キヤノン社製）３２０を用いて作製した。このELTRANはSi層３２１上にSiO2層３２２及び単結晶Si層３２３が形成されており、Si層３２１が個別液室を形成する基体の役割、SiO2層３２２はエッチングストップ層兼振動板、単結晶Si層３２３が圧電/電歪体構造体製造の為の単結晶基板の役割を果たす。本実施例におけるELTRANは、Si層３２１が５００μm、SiO2層３２２が３μm、（１１１）単結晶Si層３２３が０.３μmの３層構成とした。
【００６１】
まず、図９(a)に示すように前述した６inchサイズのELTRAN基板３２０上に図１（ｂ）の複数の個別液室１０２に対応するようパターンを形成したバッファー層用金属マスクを当接させ、基板を８５０℃に加熱しながらスパッタ法でバッファー層３１２として単結晶酸化物材料であるYSZをエピタキシャル成長させ、１００nmの厚みを持つ（１１１）配向したYSZ薄膜をパターニングする。次に、バッファー層用金属マスクを外した後、図９(ｂ)に示すように、パターニングされたYSZバッファー層３１２上に、基板を６００℃に加熱しながらスパッタ法により下電極３１３としてＰｔをエピタキシャル成長させ、１００nmの厚みを持つ（１００）配向したＰｔ下電極３１３を成膜する。次に、図９（ｃ）に示すようにこの上に圧電/電歪体であるＰＺＴを６５０℃に基板加熱しながらスパッタ法により成膜した。ここでバッファー層３１２上の位置ではＰＺＴ層はエピタキシャル成長しており、３０００nmの厚みの（００１）ＰＺＴ膜３１４が成膜できた。また、バッファー層３１２が設けられていない領域においては多結晶膜となっていた。続いて、ＰＺＴ膜３１４上の個別液室に対応した位置にスパッタ法で下地層としてＴｉ（４nm）を持つＰｔ上電極３１５を１５０nmの厚みでパターン成膜した。
【００６２】
次に、図１０（a）に示すように、弗酸系溶液により、不要部分のＰＺＴ層３１４をウエットエッチングして除去する。このときＰｔ下電極３１３がエッチングストップ層となる。続いて、図１０（ｂ）に示すように、弗酸系溶液により、ELTRANのSi層をウエットエッチングして個別液室や共通液室を形成する。この工程においてSiO2層３２２はエッチングストップ層の役割を果たし、更に振動板の役割を果たす。最後にSUS基板に複数の吐出口が形成されたノズルプレートを接着剤により接合し、本発明のプリンタヘッドを完成させた。
【００６３】
本ウエットエッチング工程においてエッチングレートは１２０nm/minでエッチング後のPZT層３１４の形状も基板面に対して直角に近いねらいどおりのものとなった。
【００６４】
次に上記構成のプリンタヘッドの吐出実験を行った。本実施例のプリンタヘッドにおいて２０V、１０kHzの正弦波印加で吐出量１０pl、吐出速度９ｍ/secを得ることができ、耐久性にも問題がなく、プリンタヘッドとして優れたものとなった。
【００６５】
（実施例３）
図１１〜図１２はプリンタヘッド製造工程において本発明第３の圧電／電歪素子構造体の製造方法を中心に説明するための図であり、吐出口の配列ピッチに対して垂直方向から見たときの断面図である。ここでプリンタヘッドとしての構成等は実施例１とほぼ同様である。本プリンタヘッドは厚さが約５００μｍのSOI-Epiウエハー/ELTRAN（キヤノン社製）４２０を用いて作製した。このELTRANはSi層４２１上にSiO2層４２２及び単結晶Si層４２３が形成されており、Si層４２１が個別液室を形成する基体の役割、SiO2層４２２はエッチングストップ層兼振動板、単結晶Si層４２３が圧電／電素子構造体製造の為の単結晶基板の役割を果たす。本実施例におけるELTRANは、Si層４２１が５００μm、SiO2層４２２が３μm、（１１１）単結晶Si層４２３が０.３μmの３層構成とした。まず、図１１(a)に示すように前述した６inchサイズのELTRAN基板４２０上に図１（ｂ）の複数の個別液室１０２部分をほぼ隠す形で形成されたパターンを持つ金属マスクを当接させ配向阻止層４１６としてＴｉを５０nmの厚みで成膜する。次に基板を８５０℃に加熱しながら図１１(ｂ)に示すように前述したパターニングされた配向阻止層４１６を覆うようにスパッタ法でバッファー層４１２として単結晶酸化物材料であるＹＳＺを成膜し、続いてＹＳＺバッファー層４１２上に、基板を６００℃に加熱しながらスパッタ法により下電極４１３としてＰｔを１００nmの厚みで成膜する。このときパターニングされた配向阻止層４１６以外の部分でＹＳＺ、Ｐｔはそれぞれ（１１１）、（１００）にエピタキシャル成長し、配向阻止層４１６上に形成されるＹＳＺ、Ｐｔはエピタキシャル成長しない。次に、図１１（ｃ）に示すようにこの上に圧電/電歪体であるＰＺＴを６５０℃に基板加熱しながらスパッタ法により成膜した。ここでエピタキシャル成長したＰｔ上ではＰＺＴ層はエピタキシャル成長しており、３０００nmの厚みの（００１）ＰＺＴ膜４１４が成膜できた。同様にＰｔがエピタキシャル成長していない領域においてはＰＺＴもエピタキシャル成長していない。続いて、ＰＺＴ膜４１４上の個別液室に対応した位置にスパッタ法で下地層としてＴｉ（４nm）を持つＰｔ上電極４１５を１５０nmの厚みでパターン成膜した。
【００６６】
次に、図１２（a）に示すように、弗酸系溶液により、不要なＰＺＴ層４１４をウエットエッチングして除去する。このとき下電極層４１３がエッチングストップ層となる。続いて、図１２（ｂ）に示すように、弗酸系溶液により、ELTRANのSi層をウエットエッチングして個別液室や共通液室を形成する。この工程においてSiO2層４２２はエッチングストップ層の役割を果たし、更に振動板の役割を果たす。最後にＳＵＳ基板に複数の吐出口が形成されたノズルプレート４２４を接着剤により接合し、本発明のプリンタヘッドを完成させた。
【００６７】
本ウエットエッチング工程においてエッチングレートは１５０nm/minでエッチング後のPZT層４１４の形状も基板面に対して直角に近いねらいどおりのものとなった。
【００６８】
次に上記構成のプリンタヘッドの吐出実験を行った。本実施例のプリンタヘッドにおいて２０V、１０kHzの正弦波印加で吐出量１０pl、吐出速度９ｍ/secを得ることができ、耐久性にも問題がなく、プリンタヘッドとして優れたものとなった。
【００６９】
（実施例４）
図１３〜図１４はプリンタヘッド製造工程において本発明第４の圧電／電歪素子構造体の製造方法を中心に説明するための図であり、吐出口の配列ピッチに対して垂直方向から見たときの断面図である。ここでプリンタヘッドとしての構成等は実施例１とほぼ同様である。本プリンタヘッドは厚さが約５００μｍのSOI-Epiウエハー/ELTRAN（キヤノン社製）５２０を用いて作製した。このELTRANはSi層５２１上にSiO2層５２２及び単結晶Si層５２３が形成されており、Si層５２１が個別液室を形成する基体の役割、SiO2層５２２はエッチングストップ層兼振動板、単結晶Si層５２３が圧電／電素子構造体製造の為の単結晶基板の役割を果たす。本実施例におけるELTRANは、Si層５２１が５００μm、SiO2層５２２が３μm、（１００）単結晶Si層５２３が０.３μmの３層構成とした。まず、図１３(a)に示すように前述した６inchサイズのELTRAN基板５２０上に基板を８５０℃に加熱しながらスパッタ法でバッファー層として単結晶酸化物材料であるＹＳＺとＣｅＯ2を連続してエピタキシャル成長させ、それぞれ１００nm、５nmの厚みを持つ（１００）配向したＹＳＺ層５３１及びＣｅＯ2層５３２を成膜する。次に、図１（ｂ）の複数の個別液室１０２に対応するようパターンを形成した下電極用金属マスクを当接させ、図１３(ｂ)に示すようにペロブスカイト型単結晶酸化物導電体であるLaNiO3とSrRuO3を下電極層として６００℃基板加熱で連続して成膜し、パターニングされた（１００）LaNiO3層５３３と（１００）SrRuO3層５３４を形成する。次に、図１３（ｃ）に示すようにこの上に圧電/電歪体であるＰＺＴ膜５３５を６５０℃に基板加熱しながらスパッタ法により３０００nmの厚みで成膜した。ここでパターニングされた（１００）LaNiO3層５３３と（１００）SrRuO3層５３４上ではＰＺＴ層５３５はエピタキシャル成長している。また、電極領域以外においては電極領域に比較して結晶性が低い。続いて、ＰＺＴ層５３５上の個別液室に対応した位置にスパッタ法で下地層としてＴｉ（４nm）を持つＰｔ上電極５３６を１５０nmの厚みでパターン成膜した。
【００７０】
次に、図１４（a）に示すように、弗酸系溶液により、ＰＺＴ層５３５をウエットエッチングして除去する。このときバッファー層となるＹＳＺ層５３１及びＣｅＯ2層５３２がエッチングストップ層となる。続いて、図１４（ｂ）に示すように、弗酸系溶液により、ELTRANのSi層をウエットエッチングして個別液室や共通液室を形成する。この工程においてSiO2層５２２はエッチングストップ層の役割を果たし、更に振動板の役割を果たす。最後に、図１４（ｃ）に示すように、ＳＵＳ基板に複数の吐出口が形成されたノズルプレート５２４を接着剤により接合し、本発明のプリンタヘッドを完成させた。
【００７１】
本ウエットエッチング工程においてエッチングレートは９０nm/minでエッチング後のPZT層５３５の形状も基板面に対して直角に近いねらいどおりのものとなった。
【００７２】
次に上記構成のプリンタヘッドの吐出実験を行った。本実施例のプリンタヘッドにおいて２０V、１０kHzの正弦波印加で吐出量１０pl、吐出速度９ｍ/secを得ることができ、耐久性にも問題がなく、プリンタヘッドとして優れたものとなった。
【図面の簡単な説明】
【００７３】
【図１】本発明の実施例１に係るプリンタヘッドの断面拡大図（a）と上部から見たときの一部拡大図（ｂ）である。
【図２】本発明の実施例１に係るプリンタヘッドの製造工程を示す吐出口の配列方向の断面図である。
【図３】本発明の実施例１に係るプリンタヘッドの製造工程を示す吐出口の配列方向の断面図である。
【図４】本発明の実施例１に係るプリンタヘッドの製造工程を示す吐出口の配列方向の断面図である。
【図５】課題を解決するために用いたマスクパターンの一例を示す図である。
【図６】比較例の製造工程を示す吐出口の配列方向の断面図である。
【図７】比較例の製造工程を示す吐出口の配列方向の断面図である。
【図８】比較例の製造工程を示す吐出口の配列方向の断面図である。
【図９】本発明の実施例２に係るプリンタヘッドの製造工程を示す吐出口の配列方向の断面図である。
【図１０】本発明の実施例２に係るプリンタヘッドの製造工程を示す吐出口の配列方向の断面図である。
【図１１】本発明の実施例３に係るプリンタヘッドの製造工程を示す吐出口の配列方向の断面図である。
【図１２】本発明の実施例３に係るプリンタヘッドの製造工程を示す吐出口の配列方向の断面図である。
【図１３】本発明の実施例４に係るプリンタヘッドの製造工程を示す吐出口の配列方向の断面図である。
【図１４】本発明の実施例４に係るプリンタヘッドの製造工程を示す吐出口の配列方向の断面図である。
【符号の説明】
【００７４】
１０１  基体
１０２  個別液室
１０３  吐出口
１１１  単結晶基板
１１２  バッファー層
１１３  下電極
１１４  圧電/電歪体膜
１１５  上電極
１１６  振動板
１１７  Au膜
【図１】
2006100814.tif 000003
【図２】
2006100814.tif 000004
【図３】
2006100814.tif 000005
【図４】
2006100814.tif 000006
【図５】
2006100814.tif 000007
【図６】
2006100814.tif 000008
【図７】
2006100814.tif 000009
【図８】
2006100814.tif 000010
【図９】
2006100814.tif 000011
【図１０】
2006100814.tif 000012
【図１１】
2006100814.tif 000013
【図１２】
2006100814.tif 000014
【図１３】
2006100814.tif 000015
【図１４】
2006100814.tif 000016